ГИДРОГЕЛЕВАЯ МАТРИЦА С УЛУЧШЕННЫМИ КЛЕЯЩИМИ ХАРАКТЕРИСТИКАМИ

1. Многослойная повязка на рану, содержащая:
a) первый слой в качестве соприкасающегося с раной слоя, который содержит водосодержащую гирогельную матрицу и
b) по меньшей мере второй поглощающий слой,
отличающаяся тем, что гидрогелевая матрица содержит 37-43 мас.% пропиленгликоля, форполимер с концевыми группами изофорондиизоцианата и диамин на основе полиэтиленоксида в количестве 12-16,5 мас.%, 0-5 мас.% неорганического хлорида, а также остаточную воду, причем соотношение реактивных групп изоцианата к аминогруппам диамина должно составлять 1,25-1,35.
2. Повязка на рану по п.1, где гидрогелевая матрица содержит 8-10,5 мас.% форполимера с концевыми группами изофорондиизоцианата и 4-7 мас.% диамина на основе полиэтиленоксида.
3. Повязка на рану по п.1 или 2, где гидрогелевая матрица содержит 39-41 мас.% пропиленгликоля и форполимер с концевыми группами изофорондиизоцианата и диамин на основе полиэтиленоксида в количестве в целом 14-16 мас.%.
4. Повязка на рану по п.1, где гидрогелевая матрица содержит 40 мас.% пропиленгликоля, 8,5 мас.% форполимера с концевыми группами изофорондиизоцианата и 6,5 мас.% диамина на основе полиэтиленоксида.
5. Повязка на рану по п.1, где второй поглощающий слой содержит гидрофильный пенополиуретан, причем пенополиуретан содержит долю воды по меньшей мере 10 мас.% воды и самое большее 80 мас.% воды, предпочтительно по меньшей мере 35 мас.% воды и самое большее 65 мас.% воды.
6. Повязка на рану по п.5, отличающаяся тем, что вода равномерно распределена в пеноплиуретане.
7. Повязка на рану по п.5, отличающаяся тем, что относительное удлинение при разрыве сухого пенополиуретана составляет по ISO 1798-M1 50-105 кПа.
8. Повязка на рану по п.5, отличающаяся тем, что пенополиуретан имеет толщину 2,0-5,5 мм.
9. Повязка на рану по п.1, отличающаяся тем, что соприкасающийся с раной слой снабжен множеством перфораций, каналов или отверстий, которые полностью проходят через соприкасающийся с раной слой, так что жидкость может поступать снаружи через соприкасающийся с раной слой во второй поглощающий слой.
10. Повязка на рану по п.9, отличающаяся тем, что перфорации, каналы или отверстия расположены по регулярному образцу.
11. Повязка на рану по пп.9 или 10, отличающаяся тем, что перфорации, каналы или отверстия занимают 15%-70% поверхности соприкасающегося с раной слоя.
12. Повязка на рану по п.9, отличающаяся тем, что соприкасающийся с раной слой содержит перфорации, каналы или отверстия, диаметр которых составляет соответственно 2-6 мм.
13. Повязка на рану по п.1, отличающаяся тем, что толщина соприкасающегося с раной слоя составляет 0,6-1,0 мм.
14. Повязка на рану по п.1, отличающаяся тем, что соприкасающийся с раной слой содержит, кроме того, пенополимер, гидроколлоидную матрицу, полимерную сетку, нетканый материал или адгезив.
15. Повязка на рану по п.1, отличающаяся тем, что повязка на рану в качестве слоя подложки содержит, кроме того, водонепроницаемую и паропроницаемую полимерную пленку или водонепроницаемый и паропроницаемый пенополимер.
16. Способ изготовления многослойной повязки на рану по одному из предыдущих пунктов, где способ включает следующие стадии технологического процесса:
a) приготовление гидрофильного пенополиуретана, причем пенополиуретан содержит долю воды по меньшей мере 10 мас.% воды и самое большее 80 мас.% воды;
b) нанесение слоями приготовленного согласно а) водосодержащего пеноплиуретана на гидрогелевую матрицу, причем гидрогелевая матрица содержит 37-43 мас.% пропиленгликоля, форполимер с концевыми группами изофорондиизоцианата и диамин на основе полиэтиленоксида в количестве в целом 12-16,5 мас.%, 0-5 мас.% неорганического хлорида, а также остаточную воду, при условии, что соотношение реактивных групп изоцианата к аминогруппам диамина должно составлять 1,25-1,3 5.
17. Гидрогелевая матрица в качестве соприкасающегося с раной слоя, содержащая 37-43 мас.% пропиленгликоля, форполимер с концевыми группами изофорондиизоцианата и диамин на основе полиэтиленоксида в количестве в целом 12-16,5 мас.%, 0-5 мас.% неорганического хлорида, а также остаточную воду, причем соотношение реактивных групп изоцианата к аминогруппам диамина должно составлять 1,25-1,35 для лечения дефектов ткани.